ТЕХНОЛОГИЧЕСКИЕ ДОБАВКИ И ИХ ПРИМЕНЕНИЯ В РОТАЦИОННОМ ФОРМОВАНИИ

1. Способ изготовления полимерного полого изделия, где способ включает:
а) заполнение пресс-формы полимерной композицией и полимер-стабилизирующим количеством композиции стабилизаторов, где композиция стабилизаторов содержит:
по меньшей мере, одно соединение на основе хромана согласно формуле V
где
21
R представляет собой заместитель, который может быть одинаковым или различным в положениях от 0 до 4 ароматической части формулы V и независимо выбирается из:
1
12
С-С-гидрокарбила;
1
12
NR'R'', где каждый заместитель из R' и R'' независимо выбирают из Н и С-С-гидрокарбила; и
27
27
1
12
28
3
1
20
28
1
12
OR, где R выбирают из: Н; С-С-гидрокарбила; COR'''; и Si(R), где R''' выбирают из Н и С-С-гидрокарбила; и, где R выбирают из С-С-гидрокарбила и алкоксигруппы;
22
1
12
R выбирают из: Н; и C-C-гидрокарбила;
23
1
20
R выбирают из Н; и C-C-гидрокарбила; и
24
25
1
12
1
12
каждый заместитель из R-R независимо выбирают из: Н; С-С-гидрокарбила; и OR'''', где R'''' выбирают из Н и С-С-гидрокарбила; и
26
25
R представляет собой Н, или связь, которая вместе с R образует =О;
b) вращение пресс-формы вокруг, по меньшей мере, 1 оси, при одновременном нагревании пресс-формы в сушильной камере при температуре, достаточной для сплавления композиции и распределения ее по стенкам пресс-формы;
с) охлаждение пресс-формы; и
d) раскрытие пресс-формы для удаления получающегося в результате продукта,
в результате чего получают полимерное полое изделие.
2. Способ по п.1, где композиция стабилизаторов дополнительно содержит, по меньшей мере, одно соединение, выбранное из группы органических фосфитов или фосфонитов.
3. Способ по п.2, где, по меньшей мере, один органический фосфит или фосфонит выбирают из соединения согласно формулам 1-7:
в которых индексы представляют собой целое число, и
n имеет значение 2, 3 или 4; р имеет значение 1 или 2; q имеет значение 2 или 3; r имеет значение 4-12; y имеет значение 1, 2 или 3; и z имеет значение 1-6;
1
2
18
2
12
4
А, если n имеет значение 2, означает С-С-алкилен; С-С-алкилен, прерываемый кислородом, серой или -NR-; радикальную группу формулы
или фенилен;
1
r
2r-1
А, если n имеет значение 3, представляет собой радикальную группу формулы -CH-;
1
A, если n имеет значение 4, представляет собой
2
1
А определен так же, как для А, если n имеет значение 2;
2
4
1
4
5
7
1
4
В означает непосредственную связь, -СН-, -CHR-, -CRR-, серу, С-С-циклоалкилиден, или циклогексилиден, который замещен посредством 1-4 С-С-алкильной(ых) радикальной(ых) групп(ы) в положении 3, 4 и/или 5;
1
1
4
2
2
D, если р имеет значение 1, представляет собой С-С-алкил, и, если р имеет значение 2, представляет собой -СНОСН-;
2
1
4
D, если р имеет значение 1, представляет собой С-С-алкил;
1
18
1
Е, если y имеет значение 1, означает С-С-алкил, -OR или галоген;
2
Е, если y имеет значение 2, означает -О-А-О-,
4
2
3
2
2
3
Е, если y имеет значение 3, означает радикальную группу формулы RC(CHO-) или N(CHCHO-);
Q представляет собой радикальную группу, по меньшей мере, z-валентного спирта или фенола, где эта радикальная группа присоединена посредством атома кислорода к атому фосфора;
1
2
3
1
18
4
4
4
2
18
4
7
9
5
12
7
9
R, R и R независимо друг от друга представляют собой С-С-алкил, который незамещен или замещен галогеном, -COOR, -CN или -CONRR; С-С-алкил, прерываемый кислородом, серой или -NR-; С-С-фенилалкил; С-С-циклоалкил, фенил или нафтил; нафтил или фенил, замещенный галогеном, одной-тремя алкильными радикальными группами или радикальными алкоксигруппами, имеющими всего 1-18 атомов углерода, или С-С-фенилалкилом; или радикальную группу формулы
в которой m представляет собой целое число из диапазона 3-6;
4
1
8
5
12
7
9
R означает водород, С-С-алкил, С-С-циклоалкил или С-С-фенилалкил,
5
6
1
8
5
6
R и R независимо друг от друга представляют собой водород, С-С-алкил или С-С-циклоалкил,
7
8
1
4
R и R, если q имеет значение 2, независимо друг от друга представляют собой С-С-алкил, или вместе образуют 2,3-дегидропентаметиленовую радикальную группу; и
7
8
R и R, если q имеет значение 3, представляют собой метил;
14
1
9
R представляет собой водород, С-С-алкил или циклогексил,
15
14
15
R представляет собой водород или метил и, если присутствуют две или более радикальных групп R и R, то эти радикальные группы являются одинаковыми или различными,
Х и Y каждый представляют собой непосредственную связь или кислород,
16
2
Z представляет собой непосредственную связь, метилен, -C(R)- или серу, и
16
1
8
R представляет собой С-Салкил;
тризарилфосфита согласно формуле 8:
17
1
20
3
20
4
20
6
10
7
20
где R представляет собой заместитель, который бывает одинаковым или различным в положениях от 0 до 5 ароматической части Формулы 8 и независимо выбирается из С-С-алкила, С-С-циклоалкила, С-С-алкилциклоалкила, С-С-арила, и С-С-алкиларила; и их комбинаций.
4. Способ по п.2 или 3, где органический фосфит или фосфонит выбирают из: трифенилфосфита; дифенилалкилфосфита; фенилдиалкилфосфитов; трилаурилфосфита; триоктадецилфосфита; дистеарил-пентаэритритфосфита; трис(2,4-ди-трет-бутилфенил)фосфита; трис(нонилфенил)фосфита; соединения с формулами (А), (В), (С), (D), (E), (F), (G), (H), (J), (K) и (L):
2-бутил-2-этил-1,3-пропандиол 2,4,6-три-трет-бутилфенолфосфита; бис-(2,6-ди-трет-бутил-4-метилфенил)пентаэритритдифосфита; 2-бутил-2-этил-1,3-пропандиол 2,4-ди-кумилфенолфосфита; 2-бутил-2-этил-1,3-пропандиол 4-метил-2,6-ди-трет-бутилфенолфосфита; бис-(2,4,6-три-трет-бутил-фенил)пентаэритритдифосфита; и их комбинаций.
5. Способ по п.2, где, по меньшей мере, один органический фосфит или фосфонит выбирают из трис(2,4-ди-трет-бутилфенил)фосфита (IRGAFOS 168); бис(2,4-дикумилфенил)пентаэритрит-дифосфита (DOVERPHOS S9228); и тетракис(2,4-ди-трет-бутилфенил)4,4'-бифенилен-дифосфонита (IRGAFOS P-EPQ).
6. Способ по п.1, где композиция стабилизаторов дополнительно содержит, по меньшей мере, одно пространственно затрудненное фенольное соединение.
7. Способ по п.6, где, по меньшей мере, одно пространственно затрудненное фенольное соединение содержит молекулярный фрагмент в соответствии с одной или более формулами (IVa), (IVb) или (IVc):
где
18
1-4
R выбирают из водорода и С-гидрокарбила;
19
20
1
20
R и R каждый по отдельности выбирают из водорода и С-С-гидрокарбила;
и
37
1
12
R выбирают из С-С-гидрокарбила.
18
37
8. Способ по п.7, где R и R выбирают из метила и трет-бутила.
9. Способ по любому из пп.6-8, где, по меньшей мере, одно пространственно затрудненное фенольное соединение выбирают из: (1,3,5-трис(4-трет-бутил-3-гидрокси-2,6-диметилбензил)-1,3,5-триазин-2,4,6-(1Н,3Н,5Н)-триона; 1,3,5-трис(3,5-ди-трет-бутил-4-гидроксибензил)-1,3,5-триазин-2,4,6(1Н,3Н,5Н)-триона; 1,1,3-трис(2'-метил-4'-гидрокси-5'-трет-бутилфенил)бутана; триэтилен-гликоль бис[3-(3-трет-бутил-4-гидрокси-5-метилфенил)пропионат]а; 4,4'-тиобис(2-трет-бутил-5-метилфенол)а; 2,2'-тиодиэтилен-бис[3-(3-трет-бутил-4-гидроксил-5-метилфенил)пропионат]а; октадецил 3-(3'-трет-бутил-4'-гидрокси-5'-метилфенил)пропионата; тетракисметилен(3-трет-бутил-4-гидрокси-5-метилгидроциннамат)метана; N,N'-гексаметилен бис[3-(3-трет-бутил-4-гидрокси-5-метилфенил)пропионамид]а; ди(4-трет-бутил-3-гидрокси-2,6-диметилбензил)тиодипропионата; и октадецил 3,5-ди-(трет)-бутил-4-гидроксигидроциннамата.
21
27
10. Способ по п.1, где R присутствует, по меньшей мере, в одном случае как OR.
21
27
11. Способ по п.10, где R присутствует, по меньшей мере, в трех случаях и выбирается из OR и метила.
23
1
18
12. Способ по п.10 или 11, где R представляет собой С-С-гидрокарбил.
13. Способ по п.1, где соединение на основе хромана согласно Формуле V представляет собой токоферол.
14. Способ по п.1, где соединение на основе хромана представляет собой витамин Е или его ацетат согласно формуле Va
21
3
где R выбирают из ОН; и -ОС(О)СН, соответственно.
15. Способ по п.1, где соединение на основе хромана представляет собой смесь соединений согласно формуле V.
16. Способ по п.1, где соединение на основе хромана присутствует в количестве от 0,001% до 5,0% по массе относительно общей массы композиции стабилизаторов.
17. Способ по п.16, где соединение на основе хромана присутствует в количестве от 0,01% до 1,0% по массе относительно общей массы композиции стабилизаторов.
18. Способ по п.1, где полимерная композиция содержит полиолефин, выбранный из: i) полимеров моноолефинов и диолефинов, выбранных из полипропилена, полиизобутилена, полибут-1-ена, поли-4-метилпент-1-ена, полиизопрена, и полибутадиена; ii) полимеров циклоолефинов, выбранных из циклопентена, и норборнена; iii) полиэтилена, выбранного из необязательно сшитого полиэтилена, полиэтилена высокой плотности (HDPE = ПЭВП), полиэтилена высокой плотности и высокой молекулярной массы (HDPE-HMW), полиэтилена высокой плотности и сверхвысокой молекулярной массы (HDPE-UHMW), полиэтилена средней плотности (MDPE = ПЭСП), полиэтилена низкой плотности (LDPE = ПЭНП), линейного полиэтилена низкой плотности (LLDPE = ЛПЭНП), полиэтилена очень низкой плотности (VLDPE = ПЭОНП), и полиэтилена сверхнизкой плотности (ULDPE = ПЭСНП); iv) их сополимеров; и v) их смесей.
19. Способ по п.1, где полимерная композиция дополнительно содержит светостабилизатор, выбранный из: пространственно затрудненных аминных светостабилизаторов, пространственно затрудненных гидроксил-бензоатов, фенолятов никеля, стабилизаторов по отношению к ультрафиолетовому свету, и их комбинаций, в количестве, эффективном для стабилизирования полимерной композиции в отношении деструктивных эффектов, возникающих под действием облучения видимым светом и/или ультрафиолетовыми лучами.
20. Способ по п.19, где светостабилизатор представляет собой соединение пространственно затрудненного аминного светостабилизатора, содержащее молекулярный фрагмент согласно формуле (VI):
где
31
1
20
2
1
12
1
18
R выбирают из: водорода; ОН; С-С-гидрокарбила; -CHCN; C-C-ацила; и C-C-алкоксигруппы;
38
1
8
R выбирают из: водорода; и С-С-гидрокарбила; и
29
30
32
33
1
20
29
30
32
33
5
10
каждый заместитель из R, R, R и R независимо выбирают из С-С-гидрокарбила; или R и R и/или R и R, взятые вместе с углеродом, к которому они присоединены, образуют С-С-циклоалкил;
или согласно формуле (VIa)
где
m представляет собой целое число от 1 до 2;
39
1
20
2
1
12
1
18
R выбирают из: водорода; ОН; С-С-гидрокарбила; -CHCN; С-С-ацила; и С-С-алкоксигруппы; и
1
4
1
20
каждый заместитель из G-G независимо выбирают из С-С-гидрокарбила.
20
24
1
1
1
1
1
1
1
1
1
1
1
1
21. Способ по п.19 или 20, где пространственно затрудненный аминный светостабилизатор выбирают из: бис(2,2,6,6-тетраметилпиперидин-4-ил)себаката; бис(2,2,6,6-тетраметилпиперидин-4-ил)сукцината; бис(1,2,2,6,6-пентаметилпиперидин-4-ил)себаката; бис(1-октилокси-2,2,6,6-тетраметилпиперидин-4-ил)себаката; бис(1,2,2,6,6-пентаметилпиперидин-4-ил)n-бутил 3,5-ди-трет-бутил-4-гидроксибензилмалоната; продукта реакции конденсации 1-(2-гидроксиэтил)-2,2,6,6-тетраметил-4-гидроксипиперидина и янтарной кислоты; 2,2,6,6-тетраметилпиперидин-4-ил-стеарата; 2,2,6,6-тетраметилпиперидин-4-ил-додеканата; 1,2,2,6,6-пентаметилпиперидин-4-ил-стеарата; 1,2,2,6,6-пентаметилпиперидин-4-ил-додеканата; продукта реакции конденсации N,N'-бис(2,2,6,6-тетраметилпиперидин-4-ил)гексаметилендиамина и 4-трет-октиламино-2,6-дихлор-1,3,5-триазина; трис(2,2,6,6-тетраметилпиперидин-4-ил)нитрилотриацетата; тетракис(2,2,6,6-тетраметилпиперидин-4-ил)-1,2,3,4-бутантетракарбоксилата; 4-бензоил-2,2,6,6-тетраметилпиперидина; 4-стеарилокси-2,2,6,6-тетраметилпиперидина; бис(1,2,2,6,6-пентаметилпиперидил)-2-n-бутил-2-(2-гидрокси-3,5-ди-трет-бутилбензил)малоната; 3-n-октил-7,7,9,9-тетраметил-1,3,8-триазаспиро[4.5]декан-2,4-диона; бис(1-октилокси-2,2,6,6-тетраметилпиперидил)себаката; бис(1-октилокси-2,2,6,6-тетраметилпиперидил)сукцината; продукта реакции конденсации N,N'-бис(2,2,6,6-тетраметилпиперидин-4-ил)гексаметилендиамина и 4-морфолино-2,6-дихлор-1,3,5-триазина; продукта реакции конденсации 2-хлор-4,6-бис(4-n-бутиламино-2,2,6,6-тетраметилпиперидил)-1,3,5-триазина и 1,2-бис(3-аминопропиламино)этана; продукта реакции конденсации 2-хлор-4,6-бис(4-n-бутиламино-1,2,2,6,6-пентаметилпиперидил)-1,3,5-триазина и 1,2-бис(3-аминопропиламино)этана; 8-ацетил-3-додецил-7,7,9,9-тетраметил-1,3,8-триазаспиро[4.5]декан-2,4-диона; 3-додецил-1-(2,2,6,6-тетраметилпиперидин-4-ил)пирролидин-2,5-диона; 3-додецил-1-(1-этаноил-2,2,6,6-тетраметилпиперидин-4-ил)пирролидин-2,5-диона; 3-додецил-1-(1,2,2,6,6-пентаметилпиперидин-4-ил)пирролидин-2,5-диона; смеси 4-гексадецилокси- и 4-стеарилокси-2,2,6,6-тетраметилпиперидина; продукта реакции конденсации N,N'-бис(2,2,6,6-тетраметилпиперидин-4-ил)гексаметилендиамина и 4-циклогексиламино-2,6-дихлор-1,3,5-триазина; продукта реакции конденсации 1,2-бис(3-аминопропиламино)этана, 2,4,6-трихлор-1,3,5-триазина и 4-бутиламино-2,2,6,6-тетраметилпиперидина; 2-ундецил-7,7,9,9-тетраметил-1-окса-3,8-диаза-4-оксоспиро[4.5]декана; оксо-пиперазинил-триазинов; продукта реакции 7,7,9,9-тетраметил-2-циклоундецил-1-окса-3,8-диаза-4-оксоспиро[4.5]декана и эпихлоргидрина; тетракис(2,2,6,6-тетраметил-4-пиперидил)бутан-1,2,3,4-тетракарбоксилата; тетракис(1,2,2,6,6-пентаметил-4-пиперидинил)ового сложного эфира 1,2,3,4-бутантетракарбоновой кислоты; 1,2,2,6,6-пентаметил-4-пиперидинил-тридецилового сложного эфира 1,2,3,4-бутантетракарбоновой кислоты; 2,2,6,6-тетраметил-4-пиперидинил тридецилового сложного эфира 1,2,3,4-бутантетракарбоновой кислоты; полимерного 1,2,2,6,6-пентаметил-4-пиперидинилового сложного эфира 1,2,3,4-бутантетракарбоновой кислоты с 2,2,6,6-тетраметил-2,4,8,10-тетраоксаспиро[5.5]-ундекан-3,9-диэтанолом; полимерного 2,2,6,6-тетраметил-4-пиперидинилового сложного эфира 1,2,3,4-бутантетракарбоновой кислоты с 2,2,6,6-тетраметил-2,4,8,10-тетраоксаспиро[5.5]-ундекан-3,9-диэтанолом; бис(1-ундеканокси-2,2,6,6-тетраметилпиперидин-4-ил)карбоната; 1-(2-гидрокси-2-метилпропокси)-2,2,6,6-тетраметил-4-пиперидинола; 1-(2-гидрокси-2-метилпропокси)-4-октадеканоилокси-2,2,6,6-тетраметил-пиперидина; 1-(4-октадеканоилокси-2,2,6,6-тетраметил-пиперидин-1-илокси)-2-октадеканоилокси-2-метилпропана; 1-(2-гидроксиэтил)-2,2,6,6-тетраметил-4-пиперидинола; продукта реакции 1-(2-гидроксиэтил)-2,2,6,6-тетраметил-4-пиперидинола и диметилсукцината; 2,2,4,4-тетраметил-7-окса-3,20-диазадиспиро[5.1.11.2]генейкозан-21-она; сложного эфира 2,2,6,6-тетраметил-4-пиперидинола с высшими жирными кислотами; 3-додецил-1-(2,2,6,6-тетраметил-4-пиперидил)пирролидин-2,5-диона; 1Н-пиррол-2,5-диона, 1-октадецил-, полимера (1-метилэтенил)бензола и 1-(2,2,6,6-тетраметил-4-пиперидинил)-1Н-пиррол-2,5-диона; пиперазинона, 1,1',1''-[1,3,5-триазин-2,4,6-триилтрис[(циклогексилимино)-2,1-этандиил]]трис[3,3,5,5-тетраметил-; пиперазинона, 1,1',1''-[1,3,5-триазин-2,4,6-триилтрис[(циклогексилимино)-2,1-этандиил]]трис[3,3,4,5,5-пентаметил-; продукта реакции 7,7,9,9-тетраметил-2-циклоундецил-1-окса-3,8-диаза-4-оксоспиро[4.5]декана и эпихлоргидрина; продукта реакции конденсации N,N'-бис(2,2,6,6-тетраметилпиперидин-4-ил)гексаметилендиамина и 4-циклогексиламино-2,6-дихлор-1,3,5-триазина; продукта реакции конденсации 1,2-бис(3-аминопропиламино)этана, 2,4,6-трихлор-1,3,5-триазина и 4-бутиламино-2,2,6,6-тетраметилпиперидина; продукта реакции конденсации N,N'-бис(2,2,6,6-тетраметилпиперидин-4-ил)гексаметилендиамина и 4-морфолино-2,6-дихлор-1,3,5-триазина; продукта реакции конденсации 2-хлор-4,6-бис(4-n-бутиламино-2,2,6,6-тетраметилпиперидил)-1,3,5-триазина и 1,2-бис(3-аминопропиламино)этана; продукта реакции конденсации 2-хлор-4,6-бис(4-n-бутиламино-1,2,2,6,6-пентаметилпиперидил)-1,3,5-триазина и 1,2-бис-(3-аминопропиламино)этана; 2-[(2-гидроксиэтил)амино]-4,6-бис[N-(1-циклогексилокси-2,2,6,6-тетраметилпиперидин-4-ил)бутиламино-1,3,5-триазина; [(4-метоксифенил)-метилен]-бис-(1,2,2,6,6-пентаметил-4-пиперидинил)ового сложного эфира пропандиовой кислоты; тетракис(2,2,6,6-тетраметилпиперидин-4-ил)-1,2,3,4-бутантетракарбоксилата; 1-[2-[3-[3,5-бис(1,1-диметилэтил)-4-гидроксифенил]-1-оксопропокси]этил]-2,2,6,6-тетраметил-4-пиперидинилового сложного эфира бензолпропановой кислоты, 3,5-бис(1,1-диметилэтил)-4-гидрокси-; N-(1-октилокси-2,2,6,6-тетраметилпиперидин-4-ил)-N'-додецилоксаламида; трис(2,2,6,6-тетраметилпиперидин-4-ил)нитрилотриацетата; 1,5-диоксаспиро{5,5}ундекан-3,3-дикарбоновой кислоты, бис(1,2,2,6,6-пентаметил-4-пиперидинил):1,5-диоксаспиро{5,5}ундекан-3,3-дикарбоновой кислоты, бис(2,2,6,6-тетраметил-4-пиперидинил); продукта реакции конденсации 1-(2-гидроксиэтил)-2,2,6,6-тетраметил-4-гидроксипиперидина и янтарной кислоты; продукта реакции конденсации N,N'-бис(2,2,6,6-тетраметилпиперидин-4-ил)гексаметилендиамина и 4-трет-октиламино-2,6-дихлор-1,3,5-триазина; 1,2,2,6,6-пентаметил-4-пиперидинил-тридецилового сложного эфира 1,2,3,4-бутантетракарбоновой кислоты; тетракис(2,2,6,6-тетраметилпиперидин-4-ил)-1,2,3,4-бутантетракарбоксилата; 2,2,6,6-тетраметил-4-пиперидинил-тридецилового сложного эфира 1,2,3,4-бутантетракарбоновой кислоты; тетракис(1,2,2,6,6-пентаметилпиперидин-4-ил)-1,2,3,4-бутантетракарбоксилата; смеси додецилового сложного эфира 2,2,4,4-тетраметил-21-оксо-7-окса-3.20-диазаспиро(5.1.11.2)-генейкозан-20-пропановой кислоты и тетрадецилового сложного эфира 2,2,4,4-тетраметил-21-оксо-7-окса-3.20-диазаспиро(5.1.11.2)-генейкозан-20-пропановой кислоты; 1Н,4Н,5Н,8Н-2,3а,4а,6,7а,8а-гексаазациклопента[def]флуорен-4,8-диона, гексагидро-2,6-бис(2,2,6,6-тетраметил-4-пиперидинил)-; полиметил[пропил-3-окси(2',2',6',6'-тетраметил-4,4'-пиперидинил)]силоксана; полиметил[пропил-3-окси(1',2',2',6',6'-пентаметил-4,4'-пиперидинил)]силоксана; сополимера метилметакрилата с этилакрилатом и 2,2,6,6-тетраметилпиперидин-4-ил-акрилатом; сополимера смешанных С-С альфа-олефинов и (2,2,6,6-тетраметилпиперидин-4-ил)сукцинимида; полимерного 1,2,2,6,6-пентаметил-4-пиперидинилового сложного эфира 1,2,3,4-бутантетракарбоновой кислоты с β,β,β',β'-тетраметил-2,4,8,10-тетраоксаспиро[5.5]ундекан-3,9-диэтанолом; сополимерного 2,2,6,6-тетраметил-4-пиперидинилового сложного эфира 1,2,3,4-бутантетракарбоновой кислоты с β,β,β',β'-тетраметил-2,4,8,10-тетраоксаспиро[5.5]ундекан-3,9-диэтанолом; 1,3-бензолдикарбоксамида, N,N'-бис(2,2,6,6-тетраметил-4-пиперидинил; 1,1'-(1,10-диоксо-1,10-декандиил)-бис(гексагидро-2,2,4,4,6-пентаметилпиримидина; этандиамида, N-(1-ацетил-2,2,6,6-тетраметилпиперидинил)-N'-додецил; формамида, N,N'-1,6-гександиилбис[N-(2,2,6,6-тетраметил-4-пиперидинил); D-глюцитола, 1,3:2,4-бис-О-(2,2,6,6-тетраметил-4-пиперидинилиден)-; 2,2,4,4-тетраметил-7-окса-3,20-диаза-21-оксо-диспиро[5.1.11.2]генейкозана; пропанамида, 2-метил-N-(2,2,6,6-тетраметил-4-пиперидинил)-2-[(2,2,6,6-тетраметил-4-пиперидинил)амино]-; додецилового сложного эфира 7-окса-3,20-диазадиспиро[5.1.11.2]генейкозан-20-пропановой кислоты, 2,2,4,4-тетраметил-21-оксо-; додецилового сложного эфира N-(2,2,6,6-тетраметилпиперидин-4-ил)-β-аминопропионовой кислоты; N-(2,2,6,6-тетраметилпиперидин-4-ил)-N'-аминооксаламида; пропанамида, N-(2,2,6,6-тетраметил-4-пиперидинил)-3-[(2,2,6,6-тетраметил-4-пиперидинил)амино]-; смеси 4-гексадецилокси- и 4-стеарилокси-2,2,6,6-тетраметилпиперидина; 3-додецил-1-(1,2,2,6,6-пентаметилпиперидин-4-ил)пирролидин-2,5-диона; 3-додецил-1-(1-этаноил-2,2,6,6-пентаметилпиперидин-4-ил)пирролидин-2,5-диона; бис(2,2,6,6-тетраметилпиперидин-4-ил)сукцината; бис(1,2,2,6,6-пентаметилпиперидин-4-ил)n-бутил 3,5-ди-трет-бутил-4-гидроксибензилмалоната; трис(2,2,6,6-тетраметилпиперидин-4-ил)нитрилотриацетата; 1,1'-(1,2-этандиил)бис(3,3,5,5-тетраметилпиперазинона); 4-бензоил-2,2,6,6-тетраметилпиперидина; 4-стеарилокси-2,2,6,6-тетраметилпиперидина; бис(1,2,2,6,6-пентаметилпиперидил)-2-n-бутил-2-(2-гидрокси-3,5-ди-трет-бутилбензил)малоната; 3-n-октил-7,7,9,9-тетраметил-1,3,8-триазаспиро[4.5]декан-2,4-диона; бис(1-октилокси-2,2,6,6-тетраметилпиперидил)себаката; бис(1-октилокси-2,2,6,6-тетраметилпиперидил)сукцината; 8-ацетил-3-додецил-7,7,9,9-тетраметил-1,3,8-триазаспиро[4.5]декан-2,4-диона; 3-додецил-1-(2,2,6,6-тетраметилпиперидин-4-ил)пирролидин-2,5-диона; 3-додецил-1-(1-этаноил-2,2,6,6-тетраметилпиперидин-4-ил)пирролидин-2,5-диона; 3-додецил-1-(1,2,2,6,6-пентаметилпиперидин-4-ил)пирролидин-2,5-диона; смеси 4-гексадецилокси- и 4-стеарилокси-2,2,6,6-тетраметилпиперидина; 2-ундецил-7,7,9,9-тетраметил-1-окса-3,8-диаза-4-оксоспиро[4.5]декана; 1,5-диоксаспиро{5,5}ундекан-3,3-дикарбоновой кислоты, бис(2,2,6,6-тетраметил-4-пиперидинил) и 1,5-диоксаспиро{5,5}ундекан-3,3-дикарбоновой кислоты, бис(1,2,2,6,6-пентаметил-4-пиперидинил); N-(β-гидроксиэтил)3,3-пентаметилен-5,5-диметилпиперазин-2-она; N-трет-октил-3,3,5,5-тетраметил-диазепин-2-она; N-трет-октил-3,3-пентаметилен-5,5-гексаметилен-диазепин-2-она; N-трет-октил-3,3-пентаметилен-5,5-диметилпиперазин-2-она; транс-1,2-циклогексан-бис-(N-5,5-диметил-3,3-пентаметилен-2-пиперазинона; транс-1,2-циклогексан-бис-(N-3,3,5,5-диспиропентаметилен-2-пиперазинон)а; N-изопропил-1,4-диазадиспиро-(3,3,5,5)пентаметилен-2-пиперазинона; N-изопропил-1,4-диазадиспиро-3,3-пентаметилен-5,5-тетраметилен-2-пиперазинона; N-изопропил-5,5-диметил-3,3-пентаметилен-2-пиперазинона; транс-1,2-циклогексан-бис-N-(диметил-3,3-пентаметилен-2-пиперазинона); N-октил-5,5-диметил-3,3-пентаметилен-1,4-диазепин-2-она; и N-октил-1,4-диазадиспиро-(3,3,5,5)пентаметилен-1,5-диазепин-2-она.
22. Способ по п.19, где светостабилизатор представляет собой поглотитель ультрафиолетовых лучей, выбранный из 2-гидроксибензофенонового соединения, 2-(2'-гидроксифенил)бензотриазольного соединения, 2-(2'-гидроксифенил)-1,3,5-триазинового соединения, и их комбинаций.
23. Способ по п.22, где поглотитель ультрафиолетовых лучей представляет собой 2-(2'-гидроксифенил)-1,3,5-триазиновое соединение согласно Формуле (VII):
34
35
6
10
1
10
1
10
1
10
36
1
12
1
12
1
12
1
12
где каждый заместитель из R и R независимо выбирают из необязательно замещенного С-С-арила, С-С-гидрокарбил-замещенной аминогруппы, С-С-ацила и С-С-алкоксила; и, где R представляет собой заместитель, который является одинаковым или различным в положениях 0-4 фенокси-части формулы VII, и независимо выбирается из гидроксила, С-С-гидрокарбила, С-С-алкоксила, С-С-алкоксиэфира, и С-С-ацила.
24. Способ по п.22 или 23, где 2-(2'-гидроксифенил)-1,3,5-триазиновое соединение выбирают из: 4,6-бис-(2,4-диметилфенил)-2-(2-гидрокси-4-октилоксифенил)-втор-триазина; 4,6-бис-(2,4-диметилфенил)-2-(2,4-дигидроксифенил)-втор-триазина; 2,4-бис-(2,4-дигидроксифенил)-6-(4-хлорфенил)-втор-триазина; 2,4-бис-[2-гидрокси-4-(2-гидроксиэтокси)фенил]-6-(4-хлорфенил)-втор-триазина; 2,4-бис-[2-гидрокси-4-(2-гидрокси-4-(2-гидроксиэтокси)фенил]-6-(2,4-диметилфенил)-втор-триазина; 2,4-бис-[2-гидрокси-4-(2-гидроксиэтокси)фенил]-6-(4-бромфенил)-втор-триазина; 2,4-бис-[2-гидрокси-4-(2-ацетоксиэтокси)фенил]-6-(4-хлорфенил)-втор-триазина; 2,4-бис-(2,4-дигидроксифенил)-6-(2,4-диметилфенил)-втор-триазина; 2,4-бис-(4-бифенилил)-6-[2-гидрокси-4-[(октилоксикарбонил)этилиденокси]-фенил]-втор-триазина; 2,4-бис-(4-бифенилил)-6-[2-гидрокси-4-(2-этилгексилокси)фенил]-втор-триазина; 2-фенил-4-[2-гидрокси-4-(3-втор-бутилокси-2-гидроксипропилокси)фенил]-6-[2-гидрокси-4-(3-втор-амилокси-2-гидроксипропилокси)фенил]-втор-триазина; 2,4-бис(2,4-диметилфенил)-6-[2-гидрокси-4-(3-бензилокси-2-гидроксипропилокси)фенил]-втор-триазина; 2,4-бис(2-гидрокси-4-n-бутилоксифенил)-6-(2,4-ди-n-бутилоксифенил)-втор-триазина; 2,4-бис(2,4-диметилфенил)-6-[2-гидрокси-4-(3-нонилокси-2-гидроксипропилокси)-5-α-кумилфенил]-втор-триазина; метиленбис-{2,4-бис(2,4-диметилфенил)-6-[2-гидрокси-4-(3-бутилокси-2-гидроксипропокси)фенил]-втор-триазин}а; смеси димеров с мостиковой метиленовой группой, находящейся в положениях 3:5', 5:5' и 3:3' в соотношении 5:4:1; 2,4,6-трис(2-гидрокси-4-изооктилоксикарбонилизопропилиденоксифенил)-втор-триазина; 2,4-бис(2,4-диметилфенил)-6-(2-гидрокси-4-гексилокси-5-α-кумилфенил)-втор-триазина; 2-(2,4,6-триметилфенил)-4,6-бис[2-гидрокси-4-(3-бутилокси-2-гидроксипропилокси)фенил]-втор-триазина; 2,4,6-трис[2-гидрокси-4-(3-втор-бутилокси-2-гидроксипропилокси)-фенил]-втор-триазина; смеси 4,6-бис-(2,4-диметилфенил)-2-(2-гидрокси-4-(3-додецилокси-2-гидроксипропокси)фенил)-втор-триазина и 4,6-бис-(2,4-диметилфенил)-2-(2-гидрокси-4-(3-тридецилокси-2-гидроксипропокси)фенил)-втор-триазина; 4,6-бис-(2,4-диметилфенил)-2-(2-гидрокси-4-(3-(2-этилгексилокси)-2-гидроксипропокси)-фенил)-втор.-триазина; 4,6-дифенил-2-(4-гексилокси-2-гидроксифенил)-втор-триазина; 2-(4,6-Дифенил-1,3,5-триазин-2-ил)-5-[2-(2-этилгексаноилокси)этокси]фенола; 2,4,6-трис(2-гидрокси-4-октилоксифенил)-1,3,5-триазина; 2,2',2''-[1,3,5-триазин-2,4,6-триилтрис[(3-гидрокси-4,1-фенилен)окси]]трис-1,1',1''-триоктилового сложного эфира пропановой кислоты; 2-[4-[4,6-бис([1,1'-бифенил]-4-ил)-1,3,5-триазин-2-ил]-3-гидроксифеноксил]-изооктилового сложного эфира пропановой кислоты; и их комбинаций.
25. Способ по п.19, где светостабилизатор представляет собой пространственно затрудненный аминный светостабилизатор и поглотитель ультрафиолетовых лучей.
26. Способ по п.1, где полимерная композиция дополнительно содержит, по меньшей мере, одно соединение, выбранное из:
гидроксиламинного соединения согласно формуле VIII:
где
1
1
36
5
12
7
9
Т выбирают из, необязательно замещенных, С-С-гидрокарбила, С-С-циклоалкила, и С-С-арилалкила; и
2
1
Т выбирают из водорода или Т; и
оксидного соединения третичного амина согласно формуле IX:
где
1
2
6
36
6
36
6
12
7
36
7
36
5
36
6
36
6
36
W и W каждый независимо выбирают из С-С-гидрокарбила, выбираемого из С-С-алкила с прямой или разветвленной цепью, С-С-арила, С-С-арилалкила, С-С-алкиларила, С-С-циклоалкила, С-С-алкилциклоалкила; и С-С циклоалкилалкила;
3
1
36
1
36
6
12
7
36
7
36
5
36
6
36
6
36
W выбирают из С-С-гидрокарбила, выбираемого из С-С-алкила с прямой или разветвленной цепью, С-С-арила, С-С-арилалкила, С-С-алкиларила, С-С-циклоалкила, С-С-алкилциклоалкила; и С-С-циклоалкилалкила;
1
2
3
2
4
4
4
4
4
4
4
4
4
2
4
2
4
4
3
2
x
2
x
3
при условии, что, по меньшей мере, один заместитель из W, W и W содержит β-углерод-водородную связь; и, где упомянутые алкильные, арилалкильные, алкиларильные, циклоалкильные, алкилциклоалкильные и циклоалкилалкильные группы могут быть прерваны одной-шестнадцатью группой(ами), выбранными из -О-, -S-, -SO-, -SO-, -COO-, -OCO-, -CO-, -NW-, -CONW- и -NWCO-, или, где упомянутые алкильные, арилалкильные, алкиларильные, циклоалкильные, алкилциклоалкильные и циклоалкилалкильные группы могут быть замещены одной-шестнадцатью группой(ами), выбранными из -OW, -SW, -COOW, -OCOW, -COW, -N(W), -CON(W), -NWCOW и 5- и 6-членных колец, содержащих группу -C(CH)(CHR)NL(CHR)(CH)C- или, где упомянутые алкильные, арилалкильные, алкиларильные, циклоалкильные, алкилциклоалкильные и циклоалкилалкильные группы являются как прерванными, так и замещенными группами, упомянутыми выше; и,
где
4
1
8
W выбирают из водорода или С-С-алкила;
x
R выбирают из водорода или метила; и
1
30
1
30
1
30
1
8
1
8
L выбирают из С-С-алкила, фрагмента --С(О)R, где R представляет собой С-С-алкильную группу с прямой или разветвленной цепью, или фрагмента -OR, где R представляет собой С-С-алкильную группу с прямой или разветвленной цепью; и, где упомянутые арильные группы могут быть замещены одним-тремя галогеном(ами), С-С-алкилом(ами), С-С-алкоксигруппой(ами) или их комбинациями.
1
2
1
2
27. Способ по п.26, где соединение согласно формуле VIII представляет собой N,N-дигидрокарбилгидроксиламин, где Т и Т независимо выбирают из бензила, этила, октила, лаурила, додецила, тетрадецила, гексадецила, гептадецила и октадецила; или, где Т и Т, каждый, представляют собой смесь алкилов, обнаруживаемых в гидрогенизированном талловом амине.
28. Способ по п.26 или 27, где соединение согласно формуле VIII представляет собой N,N-дигидрокарбилгидроксиламин, выбранный из: N,N-дибензилгидроксиламина; N,N-диэтилгидроксиламина; N,N-диоктилгидроксиламина; N,N-дилаурилгидроксиламина; N,N-дидодецилгидроксиламина; N,N-дитетрадецилгидроксиламина; N,N-дигексадецилгидроксиламина; N,N-диоктадецилгидроксиламина; N-гексадецил-N-тетрадецилгидроксиламина; N-гексадецил-N-гептадецилгидроксиламина; N-гексадецил-N-октадецилгидроксиламина; N-гептадецил-N-октадецилгидроксиламина; и N,N-ди(гидрогенизированного таллового)гидроксиламина.
29. Способ по п.1, где полимерная композиция дополнительно содержит, по меньшей мере, одно соединение, выбранное из содобавок; зародышеобразующих добавок; наполнителей; армирующих добавок; полимерных добавок; и их комбинаций.
30. Способ по п.1, где композиция стабилизаторов присутствует в количестве от 0,001% до 65,0% по массе относительно общей массы полимерной композиции.
31. Способ по п.30, где композиция стабилизаторов присутствует в количестве от 0,01% до 25,0% по массе относительно общей массы полимерной композиции.
32. Способ по п.31, где композиция стабилизаторов присутствует в количестве от 0,01% до 10,0% по массе относительно общей массы полимерной композиции.
33. Способ по п.1, отличающийся тем, что полимерная композиция остается стабильной и сохраняет свои оптимальные механические и/или физические свойства в течение более длительного периода времени пребывания в сушильной камере.